(57)【要約】      （修正有）【課題】フィルターサイズより狭い間口であっても一度圧縮して装着可能であり、装着後もリークを生じず低圧損で捕集効率に優れたプリーツフィルターユニットを提供する。【解決手段】繊維シートをひだ折りして形成したプリーツフィルター１の周囲を枠材で囲んだフィルターユニットにおいて、プリーツフィルター周囲４面のうち、少なくともひだ折り幅方向の１面が開放されてなり、そのプリーツフィルターのひだ折り方向の長さ（Ｌ０）に対し、７５％の長さ（Ｌ１）となるよう圧縮して１分間保持した後に応力を開放した時の長さ（Ｌ２）が、Ｌ２／Ｌ０＞０．９となることを特徴とするプリーツフィルターユニット。【選択図】図３
2011121056.tif 000002
【特許請求の範囲】
【請求項１】
繊維シートをひだ折りして形成したプリーツフィルターの周囲を枠材で囲んだフィルターユニットにおいて、プリーツフィルター周囲４面のうち、少なくともひだ折り幅方向の１面が開放されてなり、そのプリーツフィルターのひだ折り方向の長さ（Ｌ０）に対し、７５％の長さ（Ｌ１）となるよう圧縮して１分間保持した後に応力を開放した時の長さ（Ｌ２）が、Ｌ２／Ｌ０＞０．９となることを特徴とするプリーツフィルターユニット。
【請求項２】
プリーツフィルター周囲４面のうち、ひだ折り幅方向の１面とそれに隣接するひだ折り方向の１面がともに開放されている請求項１に記載のプリーツフィルターユニット。
【請求項３】
繊維シートのＪＩＳ―Ｌ―１０９６剛軟性試験Ｂ法による剛軟度が１．０以上である請求項１または２に記載のプリーツフィルターユニット。
【請求項４】
繊維シートのＪＩＳ−Ｂ−９９０８形式３による通過風速３０ｃｍ／ｓｅｃにおける初期圧力損失が１００Ｐａ以下、かつ初期圧力損失＋１５０ＰａにおけるＪＩＳ―Ｚ−８９０１の１５種粉体の粒子捕集効率が６０％以上である請求項１〜３のいずれかに記載のプリーツフィルターユニット。
【請求項５】
プリーツ間隔（Ｐ）とプリーツ高さ（Ｈ）の関係が、Ｈ／Ｐ＝２〜２０の範囲である請求項１〜４のいずれかに記載のプリーツフィルターユニット。
【請求項６】
枠材が可撓性材料である請求項１〜５のいずれかに記載のプリーツフィルターユニット。
【発明の詳細な説明】
【技術分野】
【０００１】
本発明は空気中の塵埃等を除去する際に用いて好適なエアフィルターに関し、より詳細には、カーエアコン、空気清浄機、エアーコンディショナー等に装着されるキャビンエアフィルター、空気清浄フィルターに用いて特に用いて好適な復元性フィルターに関するものである。
【背景技術】
【０００２】
カーエアコン、空気清浄機、エアーコンディショナー等のエアフィルターは、圧力損失を少なくし、長寿命化および高効率化を計るためにひだ折り加工したプリーツフィルターが広く用いられている。すなわち、プリーツフィルターを使用すると、使用される機器自体の濾過開口面積（空気吸入面積）の１０倍以上の濾過有効面積を有するようにでき、濾過効率を高めることができるためである。
プリーツフィルターは濾材を一定のプリーツ高さにひだ折り加工し、プリーツ間隔を一定に保持するために通常プリーツ固定処理がなされる。プリーツ間隔の固定方法は、図１に示すようにプリーツ濾材の両側面に枠材１を接着する方法（例えば、特許文献１）、図２に示すように濾材の頂点間を樹脂２で固定する方法（例えば、特許文献２）、さらにはプリーツの間に一定厚みのスペーサーを設ける方法等が挙げられる。
【０００３】
一方でカーエアコン等では、車のコンパクト化と共に居住空間確保の観点からカーエアコン中のフィルター装着スペースが縮小されつつあり、エアコンにフィルターを挿入する間口も十分に取れなくなってきている。
従来のプリーツ間隔が固定されたプリーツフィルターでは、フィルターをエアコンに装着する際、プリーツ固定処理がなされている為フィルター形状の自由度がなく、フィルターサイズと同一以上の装着用間口が必要であった。たとえ外圧をかけフィルターを変形させて間口から挿入できても、リークを生じフィルター捕集効率が低下するという問題があった。
【０００４】
プリーツ固定処理を施さない場合は、プリーツを一度折りたたむことにより狭い間口からでも挿入可能であるが、フィルター挿入後にプリーツ間隔が復元せず、リークを生じてフィルター捕集効率が低下するという問題があった。
上記の様に、現状ではフィルターサイズより狭い間口に装着できるような復元性に優れたプリーツフィルターが得られていない状況である。
【先行技術文献】
【特許文献】
【０００５】
【特許文献１】特開平６−２３３９０９号公報
【特許文献２】特開平１−６３０１２号公報
【発明の概要】
【発明が解決しようとする課題】
【０００６】
本発明は、従来技術の課題を背景になされたもので、プリーツを圧縮しても復元性に富み、フィルターサイズより狭い間口であっても装着可能であり、装着後もリークを生じず低圧損で捕集効率に優れたプリーツフィルターを提供することである。
【課題を解決するための手段】
【０００７】
上記目的は、下記の如き本発明により達成できる。
即ち、本発明は、（１）繊維シートをひだ折りして形成したプリーツフィルターにおいて、そのひだ折り方向の長さ（Ｌ０）に対し、７５％の長さ（Ｌ１）となるよう圧縮して１分間保持した後に応力を開放した時の長さ（Ｌ２）が、Ｌ２／Ｌ０＞０．９となる復元性を有することを特徴とするプリーツフィルター。
（２）繊維シートのＪＩＳ―Ｌ―１０９６剛軟性試験Ｂ法による剛軟度が１．０以上である前記（１）記載のプリーツフィルター。
（３）繊維シートのＪＩＳ−Ｂ−９９０８形式３による通過風速３０ｃｍ／ｓｅｃにおける初期圧力損失が１００Ｐａ以下、かつ初期圧力損失＋１５０ＰａにおけるＪＩＳ―Ｚ−８９０１の１５種粉体の粒子捕集効率が６０％以上であることを特徴とする前記（１）または（２）記載のプリーツフィルター。
（４）ひだ折りピッチ（Ｐ）と折り高さ（Ｈ）の関係が、Ｈ／Ｐ＝２〜２０の範囲であることを特徴とする前記（１）〜（３）記載のプリーツフィルター。
（５）繊維シートをひだ折りして形成したプリーツフィルターの周囲を枠材で囲んだフィルターユニットにおいて、そのプリーツフィルターのひだ折り方向の長さ（Ｌ０）に対し、７５％の長さ（Ｌ１）となるよう圧縮して１分間保持した後に応力を開放した時の長さ（Ｌ２）が、Ｌ２／Ｌ０＞０．９となることを特徴とするプリーツフィルターユニット。（６）枠材が可撓性材料であることを特徴とする前記（５）記載のプリーツフィルターユニット。
（７）プリーツフィルター周囲４面のうち、少なくとも１面が開放されてなることを特徴とする前記（５）または（６）記載のプリーツフィルターユニット。
【発明の効果】
【０００８】
本発明のプリーツフィルターは、低圧損かつ高捕集効率であり、プリーツ形状を圧縮した際の復元性に優れるため、フィルターサイズより狭い間口から挿入して装着できるという利点がある。
【図面の簡単な説明】
【０００９】
【図１】従来フィルターの斜視図
【図２】従来フィルターの斜視図
【図３】本発明プリーツフィルターの平面図
【発明を実施するための形態】
【００１０】
以下、本発明の実施の形態について、図面を参照しながら説明する。
本発明のプリーツフィルターは図３に示すように繊維シートをひだ折りして濾過面積を高めた構造を有する。繊維シートをひだ折り加工する事により、使用される機器自体の濾過開口面積（空気吸入面積）以上の濾過有効面積を有するようにでき、濾過効率を高めることができる。
【００１１】
繊維シートは、濾材として通気性と捕集効率に優れるものであれば不織布、織布が広く使用でき、シート材質も合成繊維、天然繊維等、特に限定されないが、汎用性、コスト、濾過性能のバランスからポリエステル、ポリオレフィン系の不織布を１層あるいは複数層積層した物が好適に用いられる。
【００１２】
繊維シートをひだ折り形成したプリーツフィルターにおいて、そのひだ折り方向の長さをＬ０とし、そのＬ０の７５％の長さＬ１となるよう圧縮して１分間保持した後に、応力を開放した時の長さＬ２が、Ｌ２／Ｌ０＞０．９となるような復元性を有することが必要である。近年のエアコン、特にカーエアコンでは、コンパクト化の要求が高くフィルター装着スペースが限られており、フィルターを挿入する間口がフィルターサイズより小さい場合がある。このような場合は、プリーツフィルターを一度間口サイズまで圧縮変形させて挿入し、挿入後は所定の濾過開口面積までフィルター形状を復元する必要がある。この際、Ｌ２／Ｌ０＞０．９であればフィルターを圧縮して挿入しても、挿入後は十分にプリーツフィルター形状を復元するので、非処理空気は繊維シートを通過するので有効に清浄濾過される。Ｌ２／Ｌ０≦０．９であると、フィルター形状の復元が十分でないので繊維シートを通過しない非処理空気が大きくなり、ダストリークが発生し、フィルターの捕集効率が著しく低下する。
【００１３】
本発明のプリーツフィルターにおいて、繊維シートのＪＩＳ―Ｌ―１０９６剛軟性試験Ｂ法による剛軟度は１．０以上である事が好ましい。圧縮後の復元性は濾材の腰の強さの指標である剛軟性が重要であり、１．０以上である事が好ましく、より好ましくは１．５以上、さらに好ましくは２．０以上である。剛軟度が１．０以下であると、復元性が大きく低下するばかりか、プリーツフィルターに非処理空気を流した際にプリーツ形状が維持できなくなり、プリーツ同士の密着やプリーツ変形を引き起こすので好ましくない。
【００１４】
本発明のプリーツフィルターにおいて、繊維シートのＪＩＳ−Ｂ−９９０８形式３による通過風速３０ｃｍ／ｓｅｃにおける初期圧力損失が１００Ｐａ以下、かつ初期圧力損失＋１５０ＰａにおけるＪＩＳ―Ｚ−８９０１の１５種粉体の粒子捕集効率が６０％以上であることが好ましい。圧力損失が１００Ｐａ以上であると清浄空気の風量が十分でなく、エアコンシステムのブロアーにも多大な負荷がかかり好ましくない。圧力損失はより好ましくは８０Ｐａ以下、さらに好ましくは６０Ｐａ以下である。粒子捕集効率は６０％以上が好ましく、より好ましくは６５％以上である。６０％を下回ると、室内、キャビン内の汚染が目立ち、空気浄化効果が低くなる。
【００１５】
本発明のプリーツフィルターのひだ折りピッチ（Ｐ）と折り高さ（Ｈ）の関係が、Ｈ／Ｐ＝２〜２０の範囲であることが好ましく、より好ましくは２〜１０，さらに好ましくは２〜８である。Ｈ／Ｐ＜２であると濾材折り込み量が十分でなく、圧力損失が高く、捕集効率が低くなり好ましくない。一方、Ｈ／Ｐ＞２０であると折り込みピッチが小さくなりすぎてプリーツフィルターの構造圧力損失が大きくなり好ましくない。
【００１６】
本発明のプリーツフィルターユニットは、繊維シートをひだ折りして形成したプリーツフィルターの周囲を枠材で囲んだフィルターユニットにおいて、そのプリーツフィルターのひだ折り方向の長さ（Ｌ０）に対し、７５％の長さ（Ｌ１）となるよう圧縮して１分間保持した後に応力を開放した時の長さ（Ｌ２）が、Ｌ２／Ｌ０＞０．９となることが必要である。先述の復元性に加えて、プリーツフィルターの周囲を枠材で囲むことにより、ひだ折りピッチが固定化されると共に、取り扱い性に優れ、プリーツフィルターをケースへ装着した際のフィルターとケース間でのリークを防止する事ができる。
【００１７】
プリーツフィルターユニットの枠材は、可撓性材料であることが好ましい。プリーツフィルターユニットを圧縮して装着する際、枠が可撓性であると圧縮が容易であり、またプリーツフィルターの復元力も枠材の可撓性により助長され、より復元性に優れたフィルターユニットとなる。可撓性枠材の材質は、ポリオレフィン系、ポリエステル系、ポリウレタン系等の高分子の樹脂、不織布、エラストマー、発泡体等、柔軟性を有する材料を広く使用する事ができる。
【００１８】
プリーツフィルターユニットにおいて、周囲４面のうち、少なくとも１面が開放されてなると、より圧縮する際の柔軟性に富み好ましい。周囲４面のうち、ひだ折り幅方向の１面が開放されていると、ひだ折り方向の圧縮が容易で、圧縮効果が高くなり好ましい。ひだ折り幅方向の１面とそれに隣接するひだ折り方向の１面がともに開放されていると、さらに高度に圧縮可能であり好ましい。残る２面に枠材が存在する事で、ひだ折りピッチは維持され、フィルターを装着する際のハンドリング性も十分である。
【実施例】
【００１９】
以下本発明を実施例によって更に詳細に説明するが、下記実施例は本発明を限定する性質のものではなく、前・後記の趣旨に沿って設計変更することはいずれも本発明の技術的範囲に含まれるものである。
尚、実施例中の数値は以下のような方法で測定した値である。
【００２０】
（剛軟度）
ＪＩＳ―Ｌ―１０９６剛軟性試験Ｂ法による。
【００２１】
（通気抵抗、捕集効率）
ＪＩＳ―Ｂ―９９０８  形式３に従って測定した。使用粉塵はＪＩＳ−Ｚ−８９０１の１５種粉塵、終圧は初期圧力損失＋１５０Ｐａとした。通過風速は、濾材の試験については３０ｃｍ／ｓｅｃとし、プリーツフィルターについては３ｍ／ｓｅｃとした。
【００２２】
（実施例１）
濾材の剛軟度２５、圧力損失が６Ｐａ、捕集効率が６０％である平均繊維径１８μｍ、目付１００ｇ／ｍ２、厚み０．７ｍｍ、幅２００ｍｍのポリエステルサーマルボンド不織布をプリーツ高さ１５ｍｍで２０山ひだ折り加工を施した後、プリーツ間隔が１０ｍｍとなるようにプリーツ濾材を引き延ばして、２００ｍｍ×２００ｍｍサイズのプリーツフィルターを得た。この時、Ｌ２／Ｌ０＝０．９７であった。
【００２３】
（実施例２）
濾材の剛軟度２２、圧力損失が８Ｐａ、捕集効率が６６％である平均繊維径１８μｍ、目付１１０ｇ／ｍ２、厚み０．７ｍｍ、幅２００ｍｍのポリエステルサーマルボンド不織布をプリーツ高さ２０ｍｍで２０山ひだ折り加工を施した後、プリーツ間隔が１０ｍｍとなるようにプリーツ濾材を引き延ばし、インサート成型にてポリプロピレンからなる樹脂枠（厚み１ｍｍ）をひだ折り方向の１側面、およびひだ折り幅方向の１面に接着した。フィルターの４側面のうち２側面に枠を有する２００ｍｍ×２００ｍｍサイズのプリーツフィルターユニットを得た。このフィルターユニットのＬ２／Ｌ０＝０．９９であった。
【００２４】
（比較例１）
剛軟度０．８、圧力損失が７Ｐａ、捕集効率が６０％である平均繊維径１０μｍ、目付８０ｇ／ｍ２、厚み０．５ｍｍ、幅２００ｍｍのポリエステルサーマルボンド不織布をプリーツ高さ２０ｍｍで２０山ひだ折り加工を施した後、プリーツ間隔が１０ｍｍとなるようにプリーツ濾材を引き延ばして、２００ｍｍ×２００ｍｍサイズのプリーツフィルターを得た。この時、Ｌ２／Ｌ０＝０．７８であった。
【００２５】
上記、実施例、比較例で作成したプリーツフィルターを、ひだ折り方向に２００ｍｍの７５％長さとなるよう１分間圧縮した後に、開口面積２００ｍｍ×２００ｍｍのフィルター試験装置に設置し、性能評価した結果を表１に示す。
【００２６】
【表１】
2011121056.tif 000003
【００２７】
表１からも明らかなように、実施例１および２ではＬ２／Ｌ０が１に近く、元のフィルターサイズまで十分に復元している為、濾材全体にわたって有効に風が通過しておりダストリークも無く、捕集効率が高い。一方、比較例ではＬ２／Ｌ０が低く、プリーツの復元が小さい為、ダストがフィルター濾材を通過しない部分を生じ、これがリークとなって大きな捕集効率の低下を生じる。
【産業上の利用可能性】
【００２８】
本発明のプリーツフィルターは、プリーツ形状を圧縮した際の復元性に優れるため、フィルターサイズより狭い間口から挿入して装着でき、低圧損かつ高捕集効率であるため、自動車用キャビンフィルタ、空調用エアフィルターなどの用途に広く利用することができ、産業化に寄与すること大である。
【符号の説明】
【００２９】
１：  プリーツフィルター
２：  繊維シート
３：  枠材
４：  ピッチ固定樹脂
【図１】
2011121056.tif 000004
【図２】
2011121056.tif 000005
【図３】
2011121056.tif 000006